(57)【要約】【課題】多層構造を有する抄き合わせ板紙などの抄造に際して、多層シート形成後のプレス工程以降におけるサクションなどの強い搾水作用を受けた場合でも、シート層間へ噴霧、塗布された層間接着剤のシート層内への過度の移行を防ぐ経済的な層間接着剤を提供する。【解決手段】生澱粉または生澱粉に非イオン的処理を施した改質澱粉の未溶解粒子の水性スラリーに、高度構造型分子構造を有する高分子量カチオン性ポリアクリルアミド誘導体の水溶液が混合されてなる層間接着剤を、シート層間に噴霧、塗布して、抄き合わせ抄造によって板紙などを製造する。【選択図】なし【特許請求の範囲】
【請求項１】
生澱粉または生澱粉に非イオン的処理を施した改質澱粉の未溶解の粒子スラリーに、濃度０．５重量％水溶液の２５℃、６０ｒｐｍにおけるＢ型粘度が３００ｍＰａ・ｓ以上であってイオン回復度（ＩＲ）が６０％以上の高度構造型分子構造を有する高分子量カチオン性ポリアクリルアミド誘導体の水溶液が澱粉固形分当り固形分で０．０５〜１％混合されてなる層間接着剤。
【請求項２】
請求項１に記載の層間接着剤を、抄紙工程における抄き合わせ前の湿紙表面に噴霧、塗布する製紙方法であって、前記層間接着剤中の未溶解の澱粉粒子を高度構造型分子構造を有する高分子量カチオン性ポリアクリルアミド誘導体により抄き合わせた紙の層間に定着させ、その後の乾燥工程において澱粉粒子を溶解して層間接着強度を向上させることを特徴とする製紙方法。
【発明の詳細な説明】
【技術分野】
【０００１】
本発明は、多層構造を有する抄き合わせ板紙などの抄造に際して、糊剤として使用する層間接着剤に関し、シート層間へ噴霧、塗布された層間接着剤の紙層内への過度の移行を防ぐ経済的な層間接着剤を提供することにある。
【背景技術】
【０００２】
通常、大きな坪量を有する白板紙や紙管原紙などの厚紙は、複数の抄紙機を直列に配した多層抄きフォーマーで製造される。多層構造を有する板紙においては、各シート層内のパルプ繊維同士の絡みに比較して、シート層間におけるパルプ繊維の絡みが少なくなるためにシート層間の強度が低下することは避けられない。
【０００３】
シート層間の結合強度を向上させるために、未溶解の澱粉を水に分散させた懸濁液として抄き合わせ前のシート層間面に噴霧、塗布することが従来から行なわれている。通常ここで使用される澱粉は、経済性や澱粉のもつ特性などの点からノニオン性澱粉あるいはアニオン性澱粉である。シート層間に噴霧、塗布された未溶解の澱粉粒子は、その後の乾燥工程において、湿紙内の水分の存在下、ドライヤーからかかる熱により溶解して所謂糊の状態となり、パルプ繊維間を結合してシート層間の結合強度を向上させる。
【０００４】
しかし、近年求められる抄速向上などに対応するために多層シート形成後のプレス工程以降におけるサクションなどの強い搾水作用を受けた場合、一部の未糊化の澱粉粒子は湿紙内の水分の移動に伴いシート層間からシート層内さらには多層シート外へ移行してしまう。これは、パルプ繊維表面がセルロース分子上に存在する水酸基により弱いアニオン性を帯びているのに対して、一般に層間スプレー澱粉として使用されるノニオン性澱粉やアニオン性澱粉がイオン的に結合することなく、未糊化の澱粉粒子の状態で単に機械的に定着しているためである。
【０００５】
搾水作用により澱粉粒子がシート層間からシート層内さらには多層シート外へ移行してしまうと、層間接着強度が低下すると共に、白水へ逃げた澱粉粒子により廃水負荷の上昇は避けられない。
【０００６】
このため、シート層間へ塗布された澱粉粒子の移動を防止する手段として、未糊化の澱粉粒子と３ｍｅｑ／ｇ以上のカチオン当量を有する１級アミンを含有するポリマーとの混合物からなる層間接着剤を用いる方法が提案されている（特許文献１参照）。しかし、１級アミンを含有する高粘度のカチオンポリマー配合率が高いために、スプレーする水性懸濁液の固形分濃度を低くする必要があり、通常実機において未溶解の澱粉懸濁液濃度が澱粉固形分換算で１〜５％濃度で行なわれていることと比較すると、層間接着剤の必要固形分量を塗布するためには湿紙に塗布される水の量が増えることになり、スプレー後のプレス工程以降の搾水や乾燥に際しての経済性が悪化してしまうことになる。
【０００７】
別の手段として、未溶解のアニオン性澱粉粒子に高分子量カチオンポリマーを吸着させた自己定着型澱粉の水性スラリーを層間接着剤として用いる方法が提案されている（特許文献２参照）。層間スプレー澱粉としてアニオン性澱粉を選択して使用しているケースでは有用な技術であるが、生澱粉または生澱粉に非イオン的処理を施した改質澱粉と比較するとアニオン性澱粉は高価であるため経済的にはまだ満足できるものではない。
【０００８】
一方、生澱粉または生澱粉に非イオン的処理を施した改質澱粉の未溶解の粒子水性スラリーに、高度構造型分子構造を有する高分子量カチオン性ポリアクリルアミド誘導体の水溶液が澱粉固形分当り固形分で０．０５〜１０％混合されてなる紙力増強剤を紙料に内添する方法が本発明者により提案されている（特許文献３参照）。しかしながら、これは澱粉系紙力増強剤を紙料中に内添する技術であり、多層構造を有する板紙などのシート層間に噴霧、塗布される層間接着を目的としたものではない。
【０００９】
【特許文献１】特開２００７−６３６８２
【特許文献２】特開２００７−１６９８２１
【特許文献３】特願２００７−４０２７７
【発明の開示】
【発明が解決しようとする課題】
【００１０】
本発明は、多層構造を有する抄き合わせ板紙などの抄造に際して、近年求められる抄速向上などに対応するために多層シート形成後のプレス工程以降におけるサクションなどの強い搾水作用を受けた場合でも、シート層間へ噴霧、塗布された層間接着剤の紙層内への過度の移行を防ぐ経済的な層間接着剤を提供する。
【課題を解決するための手段】
【００１１】
生澱粉または生澱粉に非イオン的処理を施した改質澱粉の未溶解の粒子スラリーに、濃度０．５重量％水溶液の２５℃、６０ｒｐｍにおけるＢ型粘度が３００ｍＰａ・ｓ以上であってイオン回復度（ＩＲ）が６０％以上の高度構造型分子構造を有する高分子量カチオン性ポリアクリルアミド誘導体の水溶液が澱粉固形分当り固形分で０．０５〜１％混合されてなる層間接着剤に関する。
【００１２】
また本発明は、抄紙工程における抄き合わせ前の湿紙表面に前記層間接着剤を噴霧、塗布する製紙方法であって、前記層間接着剤中の未溶解の澱粉粒子を高度構造型分子構造を有する高分子量カチオン性ポリアクリルアミド誘導体により抄き合わせた紙の層間に定着させ、その後の乾燥工程において澱粉粒子を溶解して層間接着強度を向上させることを特徴とする製紙方法に関する。
【発明を実施するための最良の形態】
【００１３】
本発明は、生澱粉または生澱粉に非イオン的変性を施した改質澱粉の未溶解の粒子スラリーにイオン回復度（ＩＲ）が６０％以上の高度構造型の分子構造を有する高分子量カチオン性ポリアクリルアミド誘導体の水溶液が混合されてなる層間接着剤である。
【００１４】
本発明で用いられる澱粉の起源としては、特に限定されず、例えばタピオカ、馬鈴薯、トウモロコシ、小麦、サゴ、サツマイモ、米、ワキシートウモロコシなどから製造された生澱粉があげられる。なかでも、生産性やコストの点からタピオカ澱粉、トウモロコシ澱粉、馬鈴薯澱粉、小麦澱粉が好ましい。未溶解の澱粉粒子の平均粒径は、およそ２〜５０μｍである。これらは単独でも、２種以上を組合せ用いてもよい。
【００１５】
通常生澱粉の粒子表面は分子内の水酸基により僅かにアニオン性を示し、そのアニオン化度は０．００００１〜０．００１ｍｅｑ／ｇである。本発明で用いられる澱粉は生澱粉または非イオン的変性を施した改質澱粉である。澱粉粒子表面のアニオン化度が０．００１ｍｅｑ／ｇを超えると、澱粉粒子とイオン回復度（ＩＲ）が６０％以上の高度構造型の分子構造を有する高分子量カチオン性ポリアクリルアミド誘導体を混合して水性スラリーとした場合に凝集が著しく、均一に噴霧することが困難になる傾向がある。
【００１６】
澱粉粒子表面のアニオン化度が０．００００１〜０．００１ｍｅｑ／ｇの範囲に入るものであれば、生澱粉であってもよく、また必要に応じて澱粉のフィルム特性や粘度特性を改質するために非イオン的な変性処理を施して良い。この様な処理方法として、アセチル化、ヒドロキシエチル化やヒドロキシプロピル化などの変性処理により非イオン性官能基を澱粉に導入する処理を施すことができる。また、酸処理を施すことができる。また、酸化変性は澱粉分子を切断して低粘度化すると共に分子内にカルボキシル基を生成するために澱粉はアニオン性となるが、ごく僅かな量の次亜塩素酸ナトリウムや過酸化水素水を用いて澱粉を漂白することは澱粉製造業界では常套手段であり、澱粉粒子表面のアニオン化度が０．００１ｍｅｑ／ｇを超えないような酸化処理による漂白澱粉は本発明に含める。これらの処理は単独でも、２種以上を組合せ用いてもよい。また、生澱粉と非イオン的変性を施した改質澱粉を２種以上混合してもよい。
【００１７】
本発明に使用されるカチオン性ポリアクリルアミド誘導体は、モノエチレン不飽和を有するモノマー、あるいはアリルモノマー、あるいはビニルモノマー、特にアクリルあるいはメタクリルモノマー、様々な酸や四級化剤によって四級化されあるいは塩化されたジメチルアミノエチルアクリレート、ジメチルアミノエチルメタクリレート、さらには塩化ベンジル、塩化メチル、塩化アルキルあるいはアリル、ジメチル硫酸、塩化ジアリルジメチルアンモニウム（ＤＡＤＭＡＣ）、塩化アクリルアミドプロピルトリメチルアンモニウム（ＡＰＴＡＣ）および塩化メタクリルアミドプロピルトリメチルアンモニウム（ＭＡＰＴＡＣ）、塩化エチルアクリレートトリメチルアンモニウムなどから選択されたアクリルアミドおよび不飽和カチオンエチレン系モノマーのカチオンコポリマーであって、さらにポリマー合成時に、多価金属塩、ホルムアルデヒド、グリオキサールのようなイオン系架橋剤、あるいはモノマーと共重合する共有結合架橋剤が含まれ、このモノマーは好ましくはジエチレン不飽和を有するモノマー（ポリエチレングリコールＰＥＧのジアクリレートのようなジアクリレートエステル系のようなもの）、あるいはポリエチレン不飽和を有するモノマー、特にメチレンビスアクリルアミド（ＭＢＡ）などの架橋剤により架橋された高度構造型の分子構造を有する高分子量カチオン性ポリアクリルアミド誘導体である。
【００１８】
カチオン性ポリアクリルアミド誘導体は高分子量であるほどよい。しかし、高分子量のカチオン性ポリアクリルアミド誘導体の分子量を正確に測定することは困難であるため、本特許では、濃度０．５重量％水溶液の２５℃、６０ｒｐｍにおけるブルックフィールド型粘度計での粘度測定値（以下、Ｂ型粘度と略す）を指標として規定した。高度構造型の分子構造を有するカチオン性ポリアクリルアミド誘導体のＢ型粘度は３００ｍＰａ・ｓ以上であることが好ましく、４５０ｍＰａ・ｓ以上であることがより好ましい。Ｂ型粘度がこれ未満では、澱粉のシート層間のパルプ繊維への定着効果が不十分となる。
【００１９】
通常、高分子量カチオン性ポリアクリルアミド誘導体の架橋すなわち構造化の程度はイオン回復度（Ｉｏｎｉｃ  Ｒｅｇａｉｎ）によって表わされる。これは、カチオン性ポリマーの０．５〜１．０重量％の水溶液を、例えば「ウルトラ・タラックス（Ｕｌｔｒａ  Ｔｕｒｒａｘ）」（商標名）装置内で１０，０００ｒｐｍで１５〜３０秒間剪断して剪断前後のイオン性を測定することにより求められる。「イオン回復度（ＩＲ）％＝（Ｘ−Ｙ）／Ｙ×１００」であり、ここで「Ｘ：ｍｅｑ／ｇでの剪断後のイオン性」、「Ｙ：ｍｅｑ／ｇでの剪断前のイオン性」である。線状すなわち直鎖型のカチオン性ポリマーは剪断前後のイオン性に変化がなく、イオン回復度（ＩＲ）は０％である。構造型分子構造を有するカチオン性ポリマーの場合、分子内側に存在するカチオン基が剪断により外部へ露出してくるために、剪断後のイオン性は架橋すなわち構造化の程度に比例して増加する。本発明に使用される高分子量カチオン性ポリアクリルアミド誘導体のイオン回復度（ＩＲ）は６０％以上の高度に構造化した分子構造をもつものである。
【００２０】
前記高度構造型の分子構造を有する高分子量カチオン性ポリアクリルアミド誘導体のカチオン化度は、０．２ｍｅｑ／ｇ以上であることが好ましく、０．５ｍｅｑ／ｇ以上であることがより好ましい。カチオン化度が０．２ｍｅｑ／ｇ未満であると澱粉粒子をシート層間のパルプ繊維に定着させることが不十分となる。
【００２１】
生澱粉または生澱粉に非イオン的変性を施した改質澱粉の未溶解の澱粉粒子と高分子量カチオン性ポリアクリルアミド誘導体は、板紙などの製造工程において、例えば湿紙に噴霧、塗布する前に水中で混合して用いられる。これにより未溶解の澱粉粒子表面に高分子量カチオン性ポリアクリルアミド誘導体がイオン的に吸着し、層間接着剤として使用されうる。
【００２２】
生澱粉または生澱粉に非イオン的変性を施した改質澱粉の未溶解の澱粉粒子に対する高分子量カチオン性ポリアクリルアミド誘導体の配合量は、澱粉固形分当り固形分で０．０５〜１％の範囲であることが好ましい。０．０５％未満の場合は、澱粉粒子表面に吸着する高分子量カチオン性ポリアクリルアミド誘導体の量が充分でないためにシート層間のパルプ繊維に定着させることが不十分となる。１％を超えると層間接着剤水性スラリーの粘度上昇により、スプレー時の層間接着剤固形分濃度によってはスプレーパターンを悪化させたり飛沫粒子形が大きくなってしまい、均一に層間接着剤水性スラリーを噴霧できなくなる。
【００２３】
本発明は、抄き合わせ前の湿紙に対し、前記層間接着剤を噴霧、塗布して抄き合わせる工程を含む製紙方法であって、前記層間接着剤中の未溶解の澱粉粒子を高度構造型分子構造を有する高分子量カチオン性ポリアクリルアミド誘導体によりシート層間のパルプ繊維に定着させ、その後の乾燥工程において澱粉粒子を溶解して層間接着強度を向上させることを特徴とする製紙方法にも関する。
【００２４】
具体的には、複数の抄紙機を直列に配した多層抄きフォーマーにおいて、各抄紙機において抄き上げられた湿紙は、層間接着剤が噴霧、塗布された後に抄き合わされ、プレス工程から乾燥工程へ送られる。層間接着剤は、抄き合わせる湿紙の片面、あるいは両面に噴霧、塗布されても良い。
【００２５】
原料パルプとしては特に限定されないが、例えば、広葉樹晒クラフトパルプ、針葉樹晒クラフトパルプ、未晒パルプ、半化学パルプ、脱墨パルプ（ＤＩＰ）や段ボール故紙などの故紙パルプ、機械パルプなどがあげられる。
【００２６】
本発明の層間接着剤によると、生澱粉または生澱粉に非イオン的処理を施した改質澱粉の未溶解の澱粉粒子表面の全面に高度構造型分子構造を有する高分子量カチオン性ポリアクリルアミド誘導体が十分量吸着されるため、シート層間に噴霧、塗布されると澱粉粒子表面に吸着したカチオンポリマーのカチオン部分がセルロース分子上に存在する水酸基により弱いアニオン性を帯びているパルプ繊維表面にイオン的に定着されることとなる。
【００２７】
本発明で用いる高度構造型分子構造を有する高分子量カチオン性ポリアクリルアミド誘導体が、イオン回復度（ＩＲ）の低い高分子量カチオン性ポリアクリルアミド誘導体と比較して、生澱粉または生澱粉に非イオン的処理を施した改質澱粉の未溶解の澱粉粒子表面に吸着しやすい理由は、例えば１分子の直鎖型高分子量カチオン性ポリアクリルアミド誘導体が僅かにアニオン性を示す澱粉粒子表面に吸着した場合、分子が線状であるために比較的広範囲にわたって吸着してしまい、この吸着した部分は高分子量カチオン性ポリアクリルアミド誘導体のカチオン基によりイオン的に反発するために他の高分子量カチオン性ポリアクリルアミド誘導体分子が吸着しにくくなってしまうが、１分子の高度構造型高分子量カチオン性ポリアクリルアミド誘導体が澱粉粒子表面に吸着した場合、高度構造型高分子量カチオン性ポリアクリルアミド誘導体は立体的３次元構造であるために澱粉粒子表面の比較的狭い範囲のみに吸着し、他の部分にはさらに別の高度構造型高分子量カチオン性ポリアクリルアミド誘導体が吸着できることによるものではないかと発明者らは推察した。
【００２８】
本発明は、セルロース繊維を含む紙料スラリーから製紙装置を用いて製造される多層構造を有する板紙などの製造に好適に用いることができる。紙料スラリーに、セルロース繊維以外の構成成分として任意の填料や任意の合成パルプ等を含んでいても構わず、また必要に応じてサイズ剤、溶解したカチオン化澱粉、紙力向上用ＰＡＭ、歩留り向上剤などを併用しても何ら差し障りはない。具体的には、中芯やライナーなどの段ボール原紙、白板紙などの紙器用板紙、紙管原紙や建材用原紙などを挙げることができる。
【実施例】
【００２９】
以下、本発明を実施例に基づいて説明するが、本発明はかかる実施例のみに限定されるものではない。なお、カチオン性ＰＡＭ製品名中に記載された粘度は、濃度０．５重量％水溶液の２５℃、６０ｒｐｍにおけるＢ型粘度である。
【００３０】
［澱粉粒子のパルプ繊維への定着性］
実施例１
広葉樹晒クラフトパルプ（ＬＢＫＰ）を０.５重量％濃度となるように水で希釈して試験用紙料スラリー（濾水度４４５ｍｌＣＳＦ）を作製した。この紙料を１１ｃｍ径のブフナーロート内に６０メッシュ金網をセットした中に流し入れ、坪量１００ｇ／ｍ２、１１ｃｍ径、水分７０％の湿紙を２枚作成した。タピオカ澱粉ａ（商品名：ＳＢガム−ＥＶＯ、アセチル化変性、澱粉粒子表面のアニオン化度０．０００１ｍｅｑ／ｇ、三晶（株）販売）を約１０倍量の水に懸濁し、ここへ予め希薄水溶液にした高度構造型ＰＡＭ１（商品名：メイプロフロックＥＨＳＣ−１０、高度構造型高分子量カチオン性ポリアクリルアミド誘導体、Ｂ型粘度５５６ｍＰａ・ｓ、三晶（株）販売）を澱粉固形分当り固形分で１，０００ｐｐｍ添加した。得られた層間接着剤を１重量％濃度に希釈して、１枚目の湿紙片面にスプレーノズルを用いて噴霧した。付着量は噴霧された澱粉系層間接着剤スラリーの重量と濃度から乾燥固形分として算出し、１ｇ／ｍ２であった。この上にもう１枚の湿紙を重ね合わせた。１１ｃｍ径のブフナーロートに６０メッシュ金網をセットして、抄き合わせ試験紙を金網の上に載せ、その上に１１ｃｍ径の東洋濾紙（株）製Ｎｏ.２濾紙を載せた。アスピレーターにて吸引しながらブフナーロート内に水３００ｍｌを流し入れて湿紙を通過した濾液を採取した。得られた濾液にアミラーゼ酵素を添加して８０℃で２時間反応させて澱粉を分解し、濾液中の全糖量を測定した。湿紙に噴霧された澱粉量と濾液中に流れ出た澱粉量から澱粉粒子のパルプ繊維への歩留り率を求めて、結果を表１に記した。
【００３１】
実施例２
澱粉をトウモロコシ澱粉ｂ（商品名：コートマスターＫ４９Ｆ、ヒドロキシエチル化、澱粉粒子表面のアニオン化度０．０００５ｍｅｑ／ｇ、三晶（株）販売）としたことを除き、実施例１と同様の条件で試験を行ない、澱粉粒子のパルプ繊維への歩留り率を求めて、結果を表１に記した。
【００３２】
実施例３
澱粉を馬鈴薯澱粉（商品名：アクチサイズＧ１０４、アセチル化、澱粉粒子表面のアニオン化度０．０００４ｍｅｑ／ｇ、ロケットジャパン（株）製）としたことを除き、実施例１と同様の条件で試験を行ない、澱粉粒子のパルプ繊維への歩留り率を求めて、結果を表１に記した。
【００３３】
比較例１
カチオンポリマーを添加せずにタピオカ澱粉ａのみとしたことを除き、実施例１と同様の条件で試験を行ない、澱粉粒子のパルプ繊維への歩留り率を求めて、結果を表１に記した。
【００３４】
比較例２
カチオンポリマーを添加せずにトウモロコシ澱粉ｂのみとしたことを除き、実施例１と同様の条件で試験を行ない、澱粉粒子のパルプ繊維への歩留り率を求めて、結果を表１に記した。
【００３５】
比較例３
カチオンポリマーを添加せずに馬鈴薯澱粉のみとしたことを除き、実施例１と同様の条件で試験を行ない、澱粉粒子のパルプ繊維への歩留り率を求めて、結果を表１に記した。
【００３６】
【表１】
2009249785.tif 000002
【００３７】
表１より、層間接着剤成分として高度構造型分子構造を有する高分子量カチオン性ポリアクリルアミド誘導体を用いた実施例１〜３では、澱粉粒子が十分にパルプ繊維に定着していることがわかる。これに対して、カチオンポリマーを添加しなかった比較例１〜３では、澱粉粒子のパルプ繊維への定着性は低い。
【００３８】
［層間接着試験］
実施例４
段ボールを水中で離解して作成した１重量％濃度の段ボール故紙（濾水度３９６ｍｌＣＳＦ）に、撹拌しながら硫酸バンドをパルプ固形分に対して１.５％、次いで紙力増強剤（商品名ＬＡＭＳ７１、内添用両性ＰＡＭ系、三晶（株）販売）をパルプ固形分に対して０.３％添加して試験用紙料スラリーを作製した。この紙料スラリー５００ｇを採取して、常法により角形シートマシンを用いて抄紙して、乾燥坪量１００ｇ／ｍ２の湿紙を金網上に形成させた。吸取紙２枚を金網上の湿紙に重ねて置き、その上にコーチプレートを重ね、コーチロールを２回かけて脱水し、吸取紙に転写した。ここで得られた水分量７５％の湿紙を第１層とした。次いで、第１層と同様にして乾燥坪量１００ｇ／ｍ２の湿紙を金網上に形成させたが、この際に排水時の水を金網下付近に残した状態で排水コックを一旦閉じた。金網上に形成された水分量９２％の湿紙を第２層とした。タピオカ澱粉ｃ（商品名：ＳＢガム−Ａ、アセチル化変性、澱粉粒子表面のアニオン化度０．０００１ｍｅｑ／ｇ、三晶（株）販売）を約１０倍量の水に懸濁し、ここへ予め希薄水溶液にした高度構造型ＰＡＭ２（商品名：メイプロフロックＥＨＳＣ−３０、高度構造型高分子量カチオン性ポリアクリルアミド誘導体、Ｂ型粘度５７２ｍＰａ・ｓ、三晶（株）販売）を澱粉固形分当り固形分で１，０００ｐｐｍ添加した。得られた層間接着剤を１重量％濃度に希釈して、第１層片面にスプレーノズルを用いて噴霧した。付着量は噴霧された澱粉系層間接着剤スラリーの重量と濃度から乾燥固形分として算出し、０.５ｇ／ｍ２であった。層間接着剤を噴霧した面を第２層に合わせて重ね、シートマシン金網下の水を排水することにより減圧脱水した。その後、常法により水分率６５％になるようにプレス脱水した後、ドラムドライヤーにて１１０℃で５分間乾燥させて抄き合わせ紙を得た。この抄き合わせ紙を３０ｍｍ幅に切り、９０°層間剥離強度を島津オートグラフで測定し、結果を表２に記した。
【００３９】
実施例５
高度構造型ＰＡＭ２の添加率を澱粉固形分当り固形分で５，０００ｐｐｍとしたことを除き、実施例４と同様の条件で抄き合わせ紙を得た。同様に層間剥離強度を測定し、結果を表２に記した。
【００４０】
実施例６
高度構造型ＰＡＭ２の添加率を澱粉固形分当り固形分で８，０００ｐｐｍとしたことを除き、実施例４と同様の条件で抄き合わせ紙を得た。同様に層間剥離強度を測定し、結果を表２に記した。
【００４１】
実施例７
澱粉をトウモロコシ澱粉ｄ（商品名：コーンスターチ、未変性、澱粉粒子表面のアニオン化度０．０００１ｍｅｑ／ｇ、三晶（株）販売）としたことを除き、実施例４と同様の条件で抄き合わせ紙を得た。同様に層間剥離強度を測定し、結果を表２に記した。
【００４２】
比較例４
高度構造型ＰＡＭ２の添加率を澱粉固形分当り固形分で１００ｐｐｍとしたことを除き、実施例４と同様の条件で抄き合わせ紙を得た。同様に層間剥離強度を測定し、結果を表２に記した。
【００４３】
比較例５
カチオンポリマーを直鎖型ＰＡＭ（商品名：メイプロフロックＰＣ−３３、直鎖型高分子量カチオン性ポリアクリルアミド誘導体、Ｂ型粘度４００ｍＰａ・ｓ、三晶（株）販売）としたことを除き、実施例４と同様の条件で抄き合わせ紙を得た。同様に層間剥離強度を測定し、結果を表２に記した。
【００４４】
比較例６
カチオンポリマーを溶解したカチオン澱粉（商品名：ＳＢガム−ＰＯＳＩＴ３００、三晶（株）販売）としたことを除き、実施例４と同様の条件で抄き合わせ紙を得た。同様に層間剥離強度を測定し、結果を表２に記した。
【００４５】
比較例７
カチオンポリマーをカチオングァーガム（商品名：メイプロボンド９８０６、三晶（株）販売）としたことを除き、実施例４と同様の条件で抄き合わせ紙を得た。同様に層間剥離強度を測定し、結果を表２に記した。
【００４６】
比較例８
カチオンポリマーをポリダドマック（商品名：フロックスターＬＤ５５、三晶（株）販売）としたことを除き、実施例４と同様の条件で抄き合わせ紙を得た。同様に層間剥離強度を測定し、結果を表２に記した。
【００４７】
比較例９
カチオンポリマーを添加せずにタピオカ澱粉ｃのみとしたことを除き、実施例４と同様の条件で抄き合わせ紙を得た。同様に層間剥離強度を測定し、結果を表２に記した。
【００４８】
比較例１０
カチオンポリマーを添加せずにトウモロコシ澱粉ｄのみとしたことを除き、実施例４と同様の条件で抄き合わせ紙を得た。同様に層間剥離強度を測定し、結果を表２に記した。
【００４９】
比較例１１
層間接着剤を噴霧しないことを除き、実施例４と同様の条件で抄き合わせ紙を得た。同様に層間剥離強度を測定し、結果を表２に記した。
【００５０】
【表２】
2009249785.tif 000003
【００５１】
表２より、層間接着剤成分として高度構造型分子構造を有する高分子量カチオン性ポリアクリルアミド誘導体を用いた実施例４〜７では、高い層間強度を示し、澱粉粒子のシート層間への定着性に優れることがわかる。これに対して、直鎖型の高分子量カチオン性ポリアクリルアミド誘導体を用いた比較例５では、澱粉粒子のシート層間での定着性は低く、このため層間強度も低い。カチオンポリマーとして、溶解したカチオン澱粉、カチオングァーガム、ポリダドマックを用いた比較例６〜８、およびカチオンポリマーを添加しなかった比較例９および１０でも、同様に層間強度は低い。